ЛИСТ ДЛЯ ПОКРЫТИЯ СТЕН СЕЙСМОСТОЙКИХ СООРУЖЕНИЙ, СПОСОБ ЕГО ОТБОРА И СПОСОБ СТРОИТЕЛЬСТВА С ЕГО ИСПОЛЬЗОВАНИЕМ

1. Лист для покрытия стен в сейсмостойком сооружении, приклеиваемый к оклеечному картону для внутренней отделки сейсмостойкого сооружения, причем лист является слоистой структурой, полученной путем укладки слоя смолы, включающего по меньшей мере слой пеносмолы на волокнистом материале основы, в котором смещение из первой точки максимума прочности на разрыв в направлении по ширине, измеренной при скорости растяжения 3 мм/мин и при способе определения прочности на разрыв, описанном в JIS K7128-3, до второй точки максимума составляет от 1 до 5 мм.
2. Лист для покрытия стен в сейсмостойком сооружении по п. 1, в котором слой смолы имеет слоистую структуру, полученную путем укладки слоя невспененной смолы на верхнюю поверхность и/или нижнюю поверхность слоя пеносмолы.
2
3
3. Лист для покрытия стен в сейсмостойком сооружении по п. 1 или 2, в котором масса на единицу площади слоя смолы составляет от 70 до 110 гм, и плотность пеносмолы, включенной в слой смолы, составляет от 0,1 до 0,3 г/см.
4. Лист для покрытия стен в сейсмостойком сооружении по п. 1 или 2, в котором слой пеносмолы образуется смолой, содержащей по меньшей мере полиэтилен.
5. Лист для покрытия стен в сейсмостойком сооружении по п. 1 или 2, в котором слой пеносмолы является сшитым.
6. Способ отбора листа для покрытия стен в сейсмостойком сооружении, приклеиваемый к оклеечному картону для внутренней
отделки сейсмостойкого сооружения, включающий в себя:
операцию 1 использования слоистого листа, при котором слой смолы, включающий в себя по меньшей мере слой пеносмолы, укладывают на волокнистый материал основы в качестве подходящего листа для измерения смещения из первой точки максимума прочности на разрыв в направлении по ширине подходящего листа до второй точки максимума при скорости растяжения 3 мм/мин и при способе определения прочности на разрыв, описанном в JIS K7128-3, и
операцию 2 выбора подходящего листа, в котором смещение, измеренное в ходе операции 1, составляет от 1 до 5 мм, в качестве листа для покрытия стен в сейсмостойком сооружении.
7. Способ изготовления листа для покрытия стен в сейсмостойком сооружении, включающего в себя:
операцию I использования слоистого листа, полученного путем укладки слоя смолы, включающего по меньшей мере слой пеносмолы на волокнистый материал основы в качестве пробного листа и выбор одного из пробных листов, в котором смещение из первой точки максимума прочности на разрыв в направлении по ширине, измеренное со скоростью растяжения 3 мм/мин и при способе определения прочности на разрыв, описанном в JIS K7128-3, до второй точки максимума прочности на разрыв составляет от 1 до 5 мм, и
операцию II наклеивания слоистого листа, выбранного в ходе операции I, на оклеечный картон для внутренней отделки сейсмостойкого сооружения.
8. Применение слоистого листа, являющегося слоистой структурой, полученной путем укладки слоя смолы, включающего в
себя по меньшей мере слой пеносмолы, на волокнистый материал основы, в котором смещение из первой точки максимума прочности на разрыв в направлении по ширине, измеренное со скоростью растяжения 3 мм/мин и при способе определения прочности на разрыв, описанном в JIS K7128-3, до второй точки максимума прочности на разрыв составляет от 1 до 5 мм, для получения листа для покрытия стен в сейсмостойком сооружении, который должен быть приклеен к оклеечному картону для внутренней отделки сейсмостойкого сооружения.
9. Применение по п. 8, в котором слой смолы имеет слоистую структуру, полученную путем укладки слоя невспененной смолы на верхнюю поверхность и/или на нижнюю поверхность слоя пеносмолы.
2
3
10. Применение по п. 8 или 9, в котором масса на единицу площади слоя смолы составляет от 70 до 110 г/мм и плотность слоя пеносмолы, включенной в слой смолы, составляет от 0,1 до 0,3 г/см.
11. Применение по п. 8 или 9, в котором слой пеносмолы образуется смолой, содержащей по меньшей мере полиэтилен.
12. Применение по п. 8 или 9, в котором слой пеносмолы является сшитым.